(57)【要約】【課題】  定着トナー像上へ樹脂層を形成する場合、定着トナー像と樹脂層との密着不良が発生する。【解決手段】  定着トナー像上に、（ｉ）ジアクリレートおよびジメタクリレートの少なくとも一方に由来するユニットＡと、（ｉｉ）炭素数１０〜１８の直鎖状のアルキル基を有するモノアクリレートおよび炭素数１０〜１８の直鎖状のアルキル基を有するモノメタクリレートの少なくとも一方に由来するユニットＢと、を有する重合体を含有する樹脂層を形成する。【選択図】  なし【特許請求の範囲】
【請求項１】
基体上に、定着トナー像と該定着トナー像を被覆する樹脂層とを有する印画物であって、
該定着トナー像は、バインダー樹脂としてポリエステルを含むトナーに由来する定着画像であり、
該樹脂層は、
（ｉ）ジアクリレートおよびジメタクリレートの少なくとも一方に由来するユニットＡと、
（ｉｉ）炭素数１０〜１８の直鎖状のアルキル基を有するモノアクリレートおよび炭素数１０〜１８の直鎖状のアルキル基を有するモノメタクリレートの少なくとも一方に由来するユニットＢと、
を有する重合体を含み、
該重合体中、ユニットＡの割合が６０〜７０質量％であり、
該重合体中、スチレンモノマーに由来するユニットの割合が、２．０質量％以下であることを特徴とする印画物。
【請求項２】
前記ジアクリレートが、トリプロピレングリコールジアクリレートである請求項１に記載の印画物。
【請求項３】
前記ジアクリレートが、ジプロピレングリコールジアクリレートである請求項１に記載の印画物。
【請求項４】
前記重合体を基準として、前記ユニットＢの割合が、１０〜３０質量％である請求項１乃至３のいずれか１項に記載の印画物。
【請求項５】
前記バインダー樹脂中のポリエステル割合が、８０質量％以上であることを特徴とする請求項１乃至４のいずれか１項に記載の印画物。
【請求項６】
前記重合体が、メタクリル酸メチルに由来するユニットを、さらに有する請求項１乃至５のいずれか１項に記載の印画物。
【請求項７】
前記重合体が、メタクリル酸−２−ジメチルアミノエチルに由来するユニットを、さらに含有する請求項１乃至６のいずれか１項に記載の印画物。
【請求項８】
前記印画物の表面粗さＲｚが、０．３μｍ以上である請求項１乃至７のいずれか１項に記載の印画物。
【請求項９】
基体上に、定着トナー像と樹脂層とをこの順に有する印画物の製造方法であって、
該基体上の、バインダー樹脂としてポリエステルを含有するトナーに由来する定着トナー像の上に、
成分（ａ）としての、ジアクリレートおよびジメタクリレートの少なくとも一方と、
成分（ｂ）としての、炭素数１０〜１８の直鎖状のアルキル基を有するモノアクリレートおよび炭素数１０〜１８の直鎖状のアルキル基を有するモノメタクリレートの少なくとも一方に由来するユニットを有し、且つ反応性の炭素−炭素二重結合を有するマクロモノマーと、
成分（ｃ）としての、重合開始剤と、
を含有する混合物の層を形成する工程、および
該混合物の層中の該成分（ａ）及び該成分（ｂ）を重合させて該樹脂層を形成する工程、
を有し、
該成分（ａ）〜（ｃ）の混合物中に含まれる成分（ａ）の割合が、６０〜７０質量％であり、
該成分（ａ）〜（ｃ）の混合物中に含まれるスチレンモノマーの割合が、２．０質量％以下であることを特徴とする印画物の製造方法。
【請求項１０】
該重合開始剤が、光重合開始剤であって、光を照射することによって、モノマーの重合を行う請求項９に記載の印画物の製造方法。
【発明の詳細な説明】
【技術分野】
【０００１】
本発明は、トナーによって像が形成された定着トナー像上に、樹脂層を被覆して成る印画物に関する。
【背景技術】
【０００２】
一般に印刷物の光沢性向上、印刷物の被膜保護のために、印刷インキを基材に印刷した後、その印刷物上に無色透明な樹脂層を塗工している。特に紫外線硬化型の樹脂層は、その被膜強度が優れていること等から、オフセット印刷等で印刷された後に多用されている。印刷物に樹脂層を塗工する場合、印刷物と樹脂層との密着性が問題となる場合がある。その対策として、例えば、特許文献１では、数平均分子量５００〜１００００の長鎖ポリオール（例えば、アジペート系ポリエステルジオール）と、炭素数２０以下の鎖延長剤（例えば、シクロヘキサン−１，４−ジメタノールやイソホロンジアミン）と、第三級アミノ基含有活性水素化合物（例えば、Ｎ−メチルジエタノールアミン）と、有機ジイソシアネート（例えば、イソホロンジイソシアネート）との反応物であり、ガラス転移温度が−３５〜＋２０℃であるポリウレタン系樹脂が用いられている。
【先行技術文献】
【特許文献】
【０００３】
【特許文献１】特開平１１−１６６１４８号公報
【発明の概要】
【発明が解決しようとする課題】
【０００４】
特許文献１に記載の構成とすることによって、一般的な基材に対する密着性は向上する。しかしながら、近年需要が高まっているオンデマンド印刷、特にトナーを用いた電子写真方式の印刷物上では、密着性を十分に保つことが困難であることが分かった。また、塗工された樹脂層同士が、高温環境下において接着してしまい、トナー像から樹脂層が剥離する場合があることが分かった。
【０００５】
本発明は、トナーを用いた印刷物上に塗工した樹脂層が、高い密着性を有しており、また、樹脂層同士が接着しにくいという、優れた耐ブロッキング性を有している印画物を提供するものである。
【課題を解決するための手段】
【０００６】
上記の目的は、以下の構成によって達成できる。
【０００７】
即ち、基体上に、定着トナー像と該定着トナー像を被覆する樹脂層とを有する印画物であって、
該定着トナー像は、バインダー樹脂としてポリエステルを含むトナーに由来する定着画像であり、
該樹脂層は、
（ｉ）ジアクリレートおよびジメタクリレートの少なくとも一方に由来するユニットＡと、
（ｉｉ）炭素数１０〜１８の直鎖状のアルキル基を有するモノアクリレートおよび炭素数１０〜１８の直鎖状のアルキル基を有するモノメタクリレートの少なくとも一方に由来するユニットＢと、
を有する重合体を含み、
該重合体中、ユニットＡの割合が６０〜７０質量％であり、
該重合体中、スチレンモノマーに由来するユニットの割合が、２．０質量％以下であることを特徴としている。
【発明の効果】
【０００８】
本発明により、トナーを用いた印刷物上に塗工した樹脂層が、高い密着性を有しており、また、樹脂層同士が接着しにくいという、優れた耐ブロッキング性を有している印画物を提供することができる。
【発明を実施するための形態】
【０００９】
＜トナー＞
定着トナー像を形成するトナーついて説明する。
【００１０】
トナーは、バインダー樹脂および着色剤を含有し、さらに必要に応じて、荷電制御剤、ワックスなどを含有する。尚、本発明においては、バインダー樹脂がポリエステルを含有することが必要である。バインダー樹脂中のポリエステル割合は、バインダー樹脂の質量を基準として、８０質量％以上であることが好ましい。
【００１１】
ポリエステルは、多価アルコールと多価カルボン酸との縮合体である。多価アルコールとしては、ビスフェノールＡのプロピレンオキシド付加物（平均付加モル数２．２モル）、ノボラック型フェノール（核体数約５のエチレンオキシド５モル付加物）、エチレングリコールなどが例示される。多価カルボン酸としては、テレフタル酸、コハク酸、アジピン酸、セバシン酸、テトラデカン二酸、オクタデカン二酸、フマル酸、無水トリメリット酸などが例示される。
【００１２】
着色剤としては、以下のものが挙げられる。尚、顔料を単独で使用してもかまわないが、染料と顔料とを併用してその鮮明度を向上させた方がフルカラー画像の画質の点からより好ましい。
【００１３】
黒色着色剤としては、カーボンブラック、磁性酸化鉄；イエロー着色剤とマゼンタ着色剤およびシアン着色剤とを用いて黒色に調色したものが挙げられる。
【００１４】
マゼンタトナー用顔料としては、以下のものが挙げられる。Ｃ．Ｉ．ピグメントレッド１、２、３、４、５、６、７、８、９、１０、１１、１２、１３、１４、１５、１６、１７、１８、１９、２１、２２、２３、３０、３１、３２、３７、３８、３９、４０、４１、４８：２、４８：３，４８：４、４９、５０、５１、５２、５３、５４、５５、５７：１、５８、６０、６３、６４、６８、８１：１、８３、８７、８８、８９、９０、１１２、１１４、１２２、１２３、１４６、１４７、１５０、１６３、１８４、２０２、２０６、２０７、２０９、２３８、２６９、２８２；Ｃ．Ｉ．ピグメントバイオレット１９；Ｃ．Ｉ．バットレッド１、２、１０、１３、１５、２３、２９、３５。
【００１５】
マゼンタトナー用染料としては、以下のものが挙げられる。Ｃ．Ｉ．ソルベントレッド１、３、８、２３、２４、２５、２７、３０、４９、８１、８２、８３、８４、１００、１０９、１２１；Ｃ．Ｉ．ディスパースレッド９；Ｃ．Ｉ．ソルベントバイオレット８、１３、１４、２１、２７；Ｃ．Ｉ．ディスパーバイオレット１などの油溶染料；Ｃ．Ｉ．ベーシックレッド１、２、９、１２、１３、１４、１５、１７、１８、２２、２３、２４、２７、２９、３２、３４、３５、３６、３７、３８、３９、４０；Ｃ．Ｉ．ベーシックバイオレット１、３、７、１０、１４、１５、２１、２５、２６、２７、２８などの塩基性染料。
【００１６】
シアントナー用顔料としては、以下のものが挙げられる。Ｃ．Ｉ．ピグメントブルー２、３、１５：２、１５：３、１５：４、１６、１７；Ｃ．Ｉ．バットブルー６；Ｃ．Ｉ．アシッドブルー４５、フタロシアニン骨格にフタルイミドメチル基を１個以上５個以下置換した銅フタロシアニン顔料。
【００１７】
シアントナー用染料としては、Ｃ．Ｉ．ソルベントブルー７０が挙げられる。
【００１８】
イエロートナー用顔料としては、以下のものが挙げられる。Ｃ．Ｉ．ピグメントイエロー１、２、３、４、５、６、７、１０、１１、１２、１３、１４、１５、１６、１７、２３、６２、６５、７３、７４、８３、９３、９４、９５、９７、１０９、１１０、１１１、１２０、１２７、１２８、１２９、１４７、１５１、１５４、１５５、１６８、１７４、１７５、１７６、１８０、１８１、１８５；Ｃ．Ｉ．バットイエロー１、３、２０。
【００１９】
イエロートナー用染料としては、Ｃ．Ｉ．ソルベントイエロー１６２が挙げられる。
【００２０】
着色剤の使用量は、バインダー樹脂１００質量部に対して０．１質量部以上３０質量部以下であることが好ましい。
【００２１】
ワックスとしては、公知のものを用いることができるが、例えば以下のものが挙げられる。低分子量ポリエチレン、低分子量ポリプロピレン、アルキレン共重合体、マイクロクリスタリンワックス、パラフィンワックス、フィッシャートロプシュワックスなどの炭化水素系ワックス；酸化ポリエチレンワックスなどの炭化水素系ワックスの酸化物またはそれらのブロック共重合物；カルナバワックスなどの脂肪酸エステルを主成分とするワックス類；脱酸カルナバワックスなどの脂肪酸エステル類を一部または全部を脱酸化したもの。これらのワックスの中でも、トナーの低温定着性、耐ホットオフセット性を向上させるという観点で、パラフィンワックス、フィッシャートロプシュワックスなどの炭化水素系ワックス、もしくはカルナバワックスなどの脂肪酸エステル系ワックスが好ましい。
【００２２】
荷電制御剤としては、公知のモノを用いることができるが、例えば以下のものが挙げられる。モノアゾ化合物、サリチル酸金属化合物、スルホン酸またはカルボン酸を側鎖にもつ高分子型化合物、４級アンモニウム化合物、トリフェニルメタン化合物。
【００２３】
後述の実施例においては、以下の組成のトナーを用いて、定着トナー像（定着画像）の形成を行った。
・ポリエステルＡ                                                ２５質量部
（以下の酸成分とアルコール成分との縮重合体；酸成分（モル％）：テレフタル酸／アジピン酸／トリメリット酸＝５５／２５／２０、アルコール成分（モル％）：ビスフェノールＡプロピレンオキサイド付加物（平均付加モル数２．２）／ノボラック型フェノール（核体数約５のエチレンオキサイド５モル付加物）＝９７／３）
・ポリエステルＢ                                                ７５質量部
（以下の酸成分とアルコール成分との縮重合体；酸成分（モル％）：テレフタル酸／フマル酸／トリメリット酸＝９４／１／５、アルコール成分（モル％）：ビスフェノールＡプロピレンオキサイド付加物（平均付加モル数２．２）＝１００）
・炭化水素ワックス                                                ６質量部
・Ｃ．Ｉ．ピグメントブルー１５：３                                ５質量部
・サリチル酸金属化合物                                            １質量部
＜樹脂層＞
次に、定着トナー像を被覆する樹脂層について説明する。
【００２４】
樹脂層は、
（ｉ）ジアクリレートおよびジメタクリレートの少なくとも一方に由来するユニットＡと、
（ｉｉ）炭素数１０〜１８の直鎖状のアルキル基を有するモノアクリレートおよび炭素数１０〜１８の直鎖状のアルキル基を有するモノメタクリレートの少なくとも一方に由来するユニットＢと、
を含む重合体を含有する。上記定着トナー像に対しては、このような重合体を用いた場合に、良好な密着性が得られた。
【００２５】
ジアクリレートまたはジメタクリレートに由来するユニットＡを得ることができるモノマーとしては、以下のものが挙げられる。これらのモノマーは、常温で液体であり、定着トナー像上に塗工された後、重合して固体化する成分である。以下、これらのモノマーを液状成分と呼ぶことがある。
【００２６】
２−ヒドロキシ−３−アクリロイロキシプロピルメタクリレート、ポリエチレングリコール＃２００ジアクリレート、ポリエチレングリコール＃４００ジアクリレート、ポリエチレングリコール＃６００ジアクリレート、プロポキシ化エトキシ化ビスフェノールＡジアクリレート、エトキシ化ビスフェノールＡジアクリレート、９，９−ビス［４−（２−アクリロイルオキシエトキシ）フェニル］フルオレン、プロポキシ化ビスフェノールＡジアクリレート、トリシクロデカンジメタノールジアクリレート、１，１０−デカンジオールジアクリレート、１，６−ヘキサンジオールジアクリレート、１，９−ノナンジオールジアクリレート、ジプロピレングリコールジアクリレート、トリプロピレングリコールジアクリレート、ポリプロピレングリコール＃４００ジアクリレート、ポリプロピレングリコール＃７００ジアクリレート、ポリテトラメチレングリコール＃６５０ジアクリレート、エチレングリコールジメタクリレート、ジエチレングリコールジメタクリレート、トリエチレングリコールジメタクリレート、ポリエチレングリコール＃２００ジメタクリレート、ポリエチレングリコール＃４００ジメタクリレート、ポリエチレングリコール＃６００ジメタクリレート、エトキシ化ビスフェノールＡジメタクリレート、トリシクロデカンジメタノールジメタクリレート、１，６−ヘキサンジオールジメタクリレート、１，９−ノナンジオールジメタクリレート、ネオペンチルグリコールジメタクリレート、エトキシ化ポリプロピレングリコール＃７００ジメタクリレート、グリセリンジメタクリレート、ポリプロピレングリコール＃４００ジメタクリレート。この中で、トリプロピレングリコールジアクリレートが最も好ましい。上記のジアクリレートまたはジメタクリレートに由来するユニットＡの割合は、樹脂層を形成する重合体を基準として、６０〜７０質量％である。
【００２７】
また、炭素数１０〜１８の直鎖状のアルキル基を有するモノアクリレートまたは炭素数１０〜１８の直鎖状のアルキル基を有するモノメタクリレートに由来するユニットＢを得ることができるモノマーとしては以下のものが挙げられる。アクリル酸デシル、メタクリル酸デシル、アクリル酸ドデシル、メタクリル酸ドデシル、アクリル酸テトラデシル、メタクリル酸テトラデシル、アクリル酸ステアリル、メタクリル酸ステアリルが挙げられる。この中で、特に、メタクリル酸ステアリルが好ましい。上記のモノアクリレート／モノメタクリレートは、重合してマクロモノマー化した上で、重合体中に導入することが好ましい。マクロモノマーとは、反応性官能基を有する重合体のことであり、重合体でありながら、モノマーとして反応する成分である。マクロモノマーにおける反応性官能基としては、他のモノマーと反応する官能基であれば限定されないが、アクリロイル基、メタクリロイル基などを用いることができる。マクロモノマーは固形成分となり、上記ジアクリレートまたはジメタクリレートに溶解させて、定着トナー像に塗布され、その後、重合される。マクロモノマーの重量平均分子量１万〜１５万であることが、塗工性や溶解性の観点から好ましい。上記のモノアクリレートまたはモノメタクリレートに由来するユニットの割合は、樹脂層を形成する重合体を基準として、１０〜３０質量％であることが好ましく、より好ましくは、１０〜２０質量％である。また、マクロモノマーの重合体部には、モノアクリレート／モノメタクリレートに由来するユニット以外も含まれていてもよく、例えば、メタクリル酸メチルやメタクリル酸−２−ジメチルアミノエチルに由来するユニットが挙げられる。
【００２８】
また、樹脂層を形成する重合体には、他のユニットが入っていても構わない。但し、定着トナー像との密着性の観点から、スチレンモノマーに由来するユニットに限っては、２．０質量％以下である必要があり、１．０質量％以下であることが好ましい。
【００２９】
本実施例における固形成分ユニットの組成を表１に示す。
【００３０】
【表１】
2020140048.tif 000002
【００３１】
樹脂層を形成する重合体を得る際には、重合開始剤が用いて上記のモノマーを重合することが好ましい。重合開始剤としては、一般的に市販される物を使用することができる。光重合開始剤が好ましく、例えば、イルガキュアー６５１、イルガキュアー１８４、ダロキュアー１１７３、イルガキュアー９０７、イルガキュアー３６９（以上チバガイギー社製）、或いはカヤキュアーＤＥＴＸーカヤキュアーＩＴＸ（以上日本化薬社製）、ベンゾフェノン、アセトフェノン、４‐４’ビスジエチルアミノベンゾフェノン、ベンジル、ベンゾイン、ベンゾインエチルエーテル、等から１種もしくは２種以上を混合して用いられる。更に増感剤としてｎ−ブチルアミン、トリエチルアミン、ｐ−ジメチルアミノ安息香酸エチル等の脂肪族アミン、芳香族アミンを併用しても良い。重合開始剤の使用量は、重合性単量体と重合開始剤との合計量を基準として、１０〜２０質量％であることが好ましい。
【００３２】
また、樹脂層には、粒子状の添加剤が含まれることが好ましい。粒子状の添加剤は、添加することで、重合した樹脂層の表面に凹凸形状を形成し、耐ブロッキング性を向上させる。粒子状の添加剤としては、ポリエチレン、シリコーン系、ポリテトラフルオロエチレン等の粒子が挙げられる。添加剤の添加量は、樹脂層中５質量％以下であることが好ましい。
【００３３】
＜基体＞
定着トナー像を担持するための基体としては、パルプを主成分とする紙、合成樹脂を主成分とするプラスチックフィルム、あるいは合成樹脂を主成分としてその印刷インキ受容性を改善させた合成紙等が利用できる。パルプを主成分とする紙としては、例えば、更紙、中質紙、上質紙等が利用できる。実施例においては、コートボール紙（ＢＦパッケージ製マリコート紙）に画像形成を行った。
【００３４】
＜印画物の製造方法＞
次に、印画物の製造方法について説明する。
【００３５】
基体上に形成された定着トナー像の上に、
成分（ａ）としての、ジアクリレートおよびジメタクリレートの少なくとも一方と、
成分（ｂ）としての、炭素数１０〜１８の直鎖状のアルキル基を有するモノアクリレートおよび炭素数１０〜１８の直鎖状のアルキル基を有するモノメタクリレートの少なくとも一方に由来するユニットを有し、且つ反応性の炭素−炭素二重結合を有するマクロモノマーと、
成分（ｃ）としての、重合開始剤と、
を含有する混合物の層を形成する。
【００３６】
その後、混合物の層中の成分（ａ）及び成分（ｂ）を重合させて樹脂層を形成する。
【００３７】
この際、成分（ａ）〜（ｃ）の混合物中に含まれる成分（ａ）の割合が、６０〜７０質量％であり、成分（ａ）〜（ｃ）の混合物中に含まれるスチレンモノマーの割合が、２．０質量％以下であることが求められる。
【００３８】
それぞれの工程の詳細は以下の通りである。
【００３９】
基体上への定着トナー像の形成は一般的なトナー印刷機であれば問題ない。実施例においては、キヤノン製フルカラー複写機ｉｍａｇｅＰＲＥＳＳ  Ｃ１００００ＶＰを用いた。
【００４０】
定着トナー像表面への混合物の層の形成については、重合前の樹脂をトナー像上に所望の厚みだけ塗布する塗布機構と、熱、或いは光によって樹脂を重合する機構と、を有する一般的なニスコーターを用いることができる。実施例においては、広瀬鉄工製ＳＡＣ−１８を、所望の条件で塗布が可能になるように改造して、層の形成を行った。詳細には、アニロックスローラーを用いて、樹脂層の厚みが１〜１０μｍとなるように定着トナー像表面に転写して塗布を行った。
【００４１】
塗布後、樹脂層表面が４０℃になるよう赤外線を照射して加熱を行う。その後、高圧水銀ランプを用いて、積算光量が１００ｍＪ／ｃｍ２となる光を照射して、重合を行い樹脂層を形成した。
【００４２】
＜評価方法＞
次に、本発明の印画物を評価する評価方法について説明する。
【００４３】
トナー像への樹脂層の密着性は、鉛筆試験を用いて確認を行う。本実施例においては、条件としては、鉛筆を４５°に傾けて２００ｇの荷重を加えて、重合した樹脂層表面に描画を行い、トナー像と樹脂層での剥がれ発生の有無を確認する。表４に記載の評価Ｂは、９Ｂから７Ｂを用いた場合はトナー像と樹脂層での剥がれが発生しなかったが、６Ｂを用いて試験を行った際に剥がれが発生した場合を示す。評価Ａは、６Ｂを用いても剥がれが発生しなかった場合を示す。また、評価Ｃは、９Ｂを用いた場合でも剥がれが発生した場合を示す。
【００４４】
次に、完成品のブロッキングの評価について説明する。ブロッキングの評価は、まず樹脂層同士を密着させた状態で、９ｇｆ／ｃｍ２の荷重を加えて、７０℃２４時間保存する。その後、常温に戻した状態で樹脂層同士を剥がした際に、トナー像と樹脂層との剥離の有無を確認する。樹脂層表面の表面粗さＲｚは、レーザーテック製のコンフォーカル顕微鏡Ｈ１２００で１５０μｍ２領域での測定結果を示す。
【実施例】
【００４５】
＜実施例１〜２４、比較例１〜６＞
表２に記載した処方で、上述の製造方法に沿って、基体上に形成されたトナー像の上に、樹脂層を形成した。尚、表２中、「ＰＥ」はポリエチレン粒子を意味する。
【００４６】
【表２】
2020140048.tif 000003
【００４７】
【表３】
2020140048.tif 000004
【００４８】
実施例１〜１４では、トリプロピレングリコールジアクリレートの割合を６０質量％に固定し、表１に記載のマクロモノマー１〜１４を含有した樹脂層の密着性を確認した。これら全ての水準で密着性は良好であり、特にメタクリル酸ステアリル、メタクリル酸メチル、メタクリル酸２−アミノメチルを含む実施例１３が最も良好な結果であった。
【００４９】
実施例１５〜１７では、トリプロピレングリコールジアクリレートの割合７０質量％に固定し、マクロモノマー１、８、１３を加えて評価を行った。これらはどれも密着性は良好であった。
【００５０】
比較例１〜２では、トリプロピレングリコールジアクリレートの割合をそれぞれ５５質量％、７５質量％とした。これらはともに十分な密着性が得られなかった。
【００５１】
これにより、ジアクリレートおよびジメタクリレートの少なくとも一方に由来するユニットの割合は６０〜７０質量％が適正と考えられる。
【００５２】
実施例９、１０、１１、１２、１４、比較例３は、マクロモノマーの材料として、メタクリル酸メチル、メタクリル酸２−ジメチルアミノメチル、スチレンを用いた例である。メタクリル酸メチル、メタクリル酸２−ジメチルアミノメチルを含有させた実施例、スチレンを少量含有させた実施例１４（スチレン割合：０．３３質量％）では、密着性は良好であった。しかし、スチレンを多量に含有させた比較例３（スチレン割合：２．４質量％）では、十分な密着性は得られなかった。
【００５３】
比較例４には、炭素数８の直鎖状のアルキル基を有するモノアクリレートであるアクリル酸オクチルの場合を示す。また比較例５には、炭素数８の直鎖状のアルキル基を有するモノメタクリレートであるメタクリル酸オクチルの場合を示す。どちらも十分な密着性は得られなかった。
【００５４】
実施例１８〜２０では、ジプロピレングリコールジアクリレートの割合を６０質量％に固定し、マクロモノマー１、８、１３を加えて評価を行った。また、実施例２１〜２３では、トリエチレングリコールジメタクリレートの割合を６０質量％に固定し、マクロモノマー１、８、１３を加えて評価を行った。これらはどれも密着性は良好であった。しかし、単官能アクリレートであるメトキシポリエチレングリコール＃４００アクリレートを用いた比較例６では、十分な密着性が得られなかった。
【００５５】
実施例２４では、添加剤としてシリカ粒子を用いて密着性の確認を行った。密着性は良好であった。
【００５６】
次に、ブロッキングの評価を行った。
【００５７】
実施例１および２４で形成した樹脂層の表面粗さを測定したところ、表面粗さＲｚはともに０．３μｍであった。
【００５８】
また、実施例１および２４における添加剤の添加量をかえて、表面粗さＲｚが０．１μｍ、０．２μｍ、０．５μｍの樹脂層を作成した。
【００５９】
上記の樹脂層を形成した印画物を用いてブロッキング性の評価を行ったところ、Ｒｚが０．３μｍ以上の場合に、特に良好な結果が得られた。